(57)【要約】【課題】紙カップ成形工程において皺になり易く、発泡時の紙粉が多く発生したり、発泡されているために紙面が平滑でなく、そのため印刷適性が良好でなく、低密度であるため良好な輸送効率や保管効率が得られない等の既発泡タイプの発泡紙における問題と、製造ロット毎の抄紙量が大きくなり、少量生産が採算的に困難で、発泡紙供給の小回りが効かないなどの後発泡タイプの発泡紙の問題を解決することにある。【解決手段】コートボール、カップ原紙、ノーコートアイボリー等の容器成形用原紙１の片面に後発泡コート紙２がラミネートされ、前記後発泡コート紙１が、低密度用紙に発泡剤をコートした又は含浸させたものである。【選択図】図１
2004035092.tif 000002
【特許請求の範囲】
【請求項１】
コートボール、カップ原紙、ノーコートアイボリー等の容器成形用原紙の片面に接着性樹脂層を介して後発泡コート紙がラミネートされていることを特徴とする容器成形用紙。
【請求項２】
請求項１記載の容器成形用紙において、前記接着性樹脂層が耐水層であることを特徴とする容器成形用紙。
【請求項３】
請求項１又は請求項２記載の容器成形用紙において、前記後発泡コート紙が、低密度用紙に発泡剤をコートした又は含浸させたものであることを特徴とする容器成形用紙。
【請求項４】
請求項３記載の容器成形用紙において、前記低密度用紙が、不織布又はコースター原紙であることを特徴とする容器成形用紙。
【請求項５】
請求項１乃至４のいずれか１項記載の容器成形用紙を用いて容器状に成形され且つ成形後に加熱発泡処理されていることを特徴とする紙製容器。
【請求項６】
請求項１乃至４のいずれか１項記載の容器成形用紙を用いて容器状に成形加工した後、加熱発泡工程にて発泡処理することを特徴とする紙製容器の製造方法。
【発明の詳細な説明】
【０００１】
【発明の属する技術分野】
本発明は、紙箱等のカートン、紙カップ、トレー容器、紙パック等の容器成形用に使用される容器成形用紙及びそれを用いた紙製容器及び紙製容器の製造方法に関する。
【０００２】
【従来の技術】
従来の紙カップ等の紙製容器成形用紙には、通常は、カップ原紙が使用されるが、紙カップの保温性や手触り感等を考慮した場合は、成形用紙として紙層内部に空気を抱き込んだ発泡タイプの発泡紙が使用される。
【０００３】
この発泡紙は、抄紙工程でパルプ材に発泡剤を混入させて抄紙するとともに、この抄紙工程の段階で加熱発泡又は化学発泡処理されたものであり、既に発泡処理された既発泡タイプ（低密度タイプ）の発泡紙であるため、紙カップ成形工程において、皺になり易く、また発泡時の紙粉が多く発生したり、発泡されているために紙面が平滑でなく、そのため印刷適性が良好でないし、また、発泡紙は低密度であるため良好な輸送効率や保管効率が得られない等の問題がある。
【０００４】
また、従来の発泡紙としては、抄紙工程でパルプ材に発泡剤を混入させて抄紙して、この抄紙工程の段階では発泡剤が発泡しないように乾燥処理し、その後の段階で加熱発泡処理するようにした後発泡タイプ（混抄タイプ）の発泡紙があるが、抄紙工程で発泡剤を混抄して製造するため、製造ロット毎の抄紙量が大きくなり、また発泡紙の抄紙機専用化が必要になって、少量生産が採算的に困難で、発泡紙供給の小回りが効かないなどの問題がある。
【０００５】
【発明が解決しようとする課題】
本発明の課題は、既発泡タイプの発泡紙の上記問題を解決するとともに、後発泡タイプの発泡紙の上記問題を解決することにある。
【０００６】
【課題を解決するための手段】
本発明の請求項１に係る発明は、コートボール、カップ原紙、ノーコートアイボリー等の容器成形用原紙の片面に接着性樹脂層を介して後発泡コート紙がラミネートされていることを特徴とする容器成形用紙である。
【０００７】
本発明の請求項２に係る発明は、上記請求項１に係る容器成形用紙において、前記接着性樹脂層が耐水層であることを特徴とする容器成形用紙である。
【０００８】
本発明の請求項３に係る発明は、上記請求項１又は請求項２に係る容器成形用紙において、前記後発泡コート紙が、低密度用紙に発泡剤をコートした又は含浸させたものであることを特徴とする容器成形用紙である。
【０００９】
本発明の請求項４に係る発明は、上記請求項３に係る容器成形用紙において、前記低密度用紙が、不織布又はコースター原紙であることを特徴とする容器成形用紙である。
【００１０】
本発明の請求項５に係る発明は、上記請求項１乃至４のいずれか１項に係る容器成形用紙を用いて容器状に成形され且つ成形後に加熱発泡処理されていることを特徴とする紙製容器である。
【００１１】
本発明の請求項６に係る発明は、上記請求項１乃至４のいずれか１項に係る容器成形用紙を用いて容器状に成形加工した後、加熱発泡工程にて発泡処理することを特徴とする紙製容器の製造方法である。
【００１２】
【発明の実施の形態】
本発明の容器成形用紙の発明の実施の形態を以下に詳細に説明すれば、図１の側断面図に示すように、コートボール、カップ原紙、ノーコートアイボリー等の容器成形原紙１が使用され、該原紙１の片面に、接着性層又は／及び耐水性層として接着性樹脂層３を介して、後発泡コート紙２がラミネートされているものである。
【００１３】
コートボール、カップ原紙、ノーコートアイボリー等の容器成形用原紙１には好ましくは坪量１００ｇ／ｍ２　〜２００ｇ／ｍ２　、又は１５０ｇ／ｍ２　〜２００ｇ／ｍ２　又はそれ以上のものが使用される。
【００１４】
後発泡コート紙２は、密度が０．８ｇ／ｃｍ３　以下、層間剥離強度が３００ｇｆ／１５ｍｍ幅以下の低密度用紙に発泡剤をコートするか又は含浸させたものである。
【００１５】
本発明の容器成形用紙の後発泡コート紙２は、図２に示すように、パルプ不織布等の天然繊維不織布、レーヨン不織布等の化学繊維不織布、あるいはコースター原紙などの低密度用紙４に、熱膨張性マイクロカプセル６（又は化学反応膨張性マイクロカプセル）と、低密度用紙４の繊維５とマイクロカプセル６とを結び付けるアクリル樹脂などのバインダーを配合した発泡剤をコートし又は含浸させたものである。
【００１６】
本発明の容器成形用紙は、容器成形原紙１側の面を容器外面側に、後発泡コート紙２側の面を容器内面側にして、従来の紙製容器の成形加工に使用する一般的なコートボール、カップ原紙、ノーコートアイボリー等の容器成形用原紙の成形加工と同様の公知の成形加工により、図３（ａ）に示すように紙箱、紙カップ、トレー容器、紙パック容器等の紙製容器を成形加工する。
【００１７】
そして、その後、成形加工された前記紙製容器の後発泡コート紙２を、加熱発泡方式（又は化学反応発泡方式）にて発泡処理することにより、図３（ｂ）に示すように、後発泡コート紙２の紙層内に多数の膨張発泡した発泡部２ａを発生させて、後発泡コート紙２の厚さが増加した断熱、保温性、剛性（コシ）のある紙製容器が得られる。
【００１８】
以下に本発明の容器成形用紙の具体的実施例を説明する。
【００１９】
＜実施例１＞
（後発泡コート紙の作成）
坪量４０ｇ／ｍ２　のレーヨン不織布に、下記加熱発泡剤を、全塗布量４０ｇ／ｍ２　ｗｅｔにて、それを４回に分割して塗布した後、加熱乾燥して、後発泡コート紙を得た。
加熱発泡剤（２５重量％固形分）組成：
カプセル材・・・アクリル樹脂
カプセル内ガス・・・イソブタン
バインダー・・・アクリル樹脂
塗布された発泡剤固形分：（１０×０．２５）×４＝１０ｇ／ｍ２
乾燥温度：１２０℃
塗布・乾燥ラインスピード：４０ｍ／分
（後発泡タイプの容器成形用紙の作成）
下記の積層構成にて、本発明の後発泡タイプの容器成形用紙を作成した。
（容器外面側）［ノーコートアイボリー（坪量１９０ｇ／ｍ２　）／ポリエチレン（厚さ３０μｍ）／後発泡コート紙（坪量４０ｇ／ｍ２　、発泡剤固形分１０ｇ／ｍ２　）／ポリエチレン（厚さ３０μｍ）］（容器内面側）
なお、ノーコートアイボリーと後発泡コート紙とのラミネートは、接着性樹脂層（接着性層又は／及び耐水性層）として熱溶融ポリエチレンをサンドラミネートした。
【００２０】
＜実施例２＞
上記実施例１にて作成した後発泡タイプの容器成形用紙を用いて、公知の紙カップ成形加工により、紙製容器として紙カップを成形加工した。
【００２１】
＜実施例３＞
上記実施例２にて得られた紙カップを、１５０℃にて２分間加熱して、紙カップの後発泡コート紙層を発泡させて、断熱性のある紙カップを得た。
紙カップの厚み：加熱前　０．３５ｍｍ
加熱後　１．２０ｍｍ
【００２２】
上記実施例１、２、３により得られた本発明品（後発泡タイプの容器成形用紙及びそれを用いた紙カップ及び発泡後の紙カップ）と、従来品（混抄後発泡タイプの容器成形用紙とカップ原紙）との比較評価結果を下記表１に示す。
◎・・・良好
×・・・不良
【００２３】
【表１】
2004035092.tif 000003
【００２４】
【発明の効果】
本発明の容器成形用紙は、断熱性や保温性のある紙製容器の成形加工に使用する後発泡タイプのラミネート発泡紙であり、紙カップなどの紙製容器の成形工程後において発泡させることができるため、紙製容器成形工程においては通常の容器成形用原紙と同様に成形でき、成形加工適性も良好であって発泡による紙粉の発生もなく成形でき、また成形加工における皺の発生を解消できる効果がある。
【００２５】
また、本発明の容器成形用紙は、紙製容器成形工程後の発泡処理までは紙面が平滑であるため、それまでは印刷適性が良好であり、また発泡処理までは発泡紙は、従来の既発泡タイプの用紙とは異なり比較的高密度であるため、容器成形用紙による原料又は半製品の良好な輸送効率や保管効率が得られる効果がある。
【００２６】
また、本発明の容器成形用紙は、後発泡タイプの発泡紙でありながら、ラミネートタイプの発泡紙であるため、抄紙工程でパルプ材に発泡剤を混入する工程は省略でき、したがって製造ロット毎の抄紙量が大きくならず、小ロット生産に対応でき、採算的に見合う少量生産が可能であり、発泡紙の供給小回りが効くという効果があり、断熱性能や手触り感の良好な紙製容器の製造に効果的である。
【図面の簡単な説明】
【図１】本発明の容器成形用紙の側断面図。
【図２】本発明の容器成形用紙における後発泡コート紙の層構造を説明する側断面模式図。
【図３】（ａ）〜（ｂ）は本発明の容器成形用紙を用いて成形された紙製容器の側断面図。
【符号の説明】
１…容器成形用原紙　２…後発泡コート紙　２ａ…発泡中空部
３…接着性樹脂層　４…低密度紙　５…パルプ繊維
６…発泡性マイクロカプセル
【図１】
2004035092.tif 000004
【図２】
2004035092.tif 000005
【図３】
2004035092.tif 000006